(57)【要約】【課題】  被着体である基材と、粘着層との浮きや剥がれを抑制でき、また粘着層により貼合された積層体の加工及び取扱で、粘着層が接触部位である、他の部材や作業員の手に、粘着層が分離し付着することを防止できる粘着層を構成する粘着剤組成物を提供する。【解決手段】  質量平均分子量が４０万以上９０万以下であるアクリル系粘着剤と、イソシアネート系硬化剤と、アルミニウムキレート剤と、シランカップリング剤とを含有する粘着剤組成物であって、その粘着剤組成物から形成される粘着層の２５℃での貯蔵弾性率が１．７×１０6Ｐａ以上３．０×１０6Ｐａ以下であり、かつ、２５℃での貯蔵弾性率を（ａ）、６０℃での貯蔵弾性率を（ｂ）としたときの、（ａ）／（ｂ）が１．８以上２．４以下であるようにした。また、基材２上に、上記粘着剤組成物の硬化した粘着層３が形成された粘着シート１とした。【選択図】      図１
2014084386.tif 000002
【特許請求の範囲】
【請求項１】
質量平均分子量が４０万以上９０万以下であるアクリル系粘着剤と、イソシアネート系硬化剤と、アルミニウムキレート剤と、シランカップリング剤とを含有する粘着剤組成物であって、その粘着剤組成物から形成される粘着層の２５℃での貯蔵弾性率が１．７×１０6Ｐａ以上３．０×１０6Ｐａ以下であり、かつ、２５℃での貯蔵弾性率を（ａ）、６０℃での貯蔵弾性率を（ｂ）としたときの、（ａ）／（ｂ）が１．８以上２．４以下であることを特徴とする粘着剤組成物。
【請求項２】
前記アクリル系粘着剤の固形分１００質量部に対し、イソシアネート系硬化剤を固形分換算で１５質量部以上２５質量部以下、アルミニウムキレート剤を固形分換算で０．４質量部以上１．２質量部以下の配合で含有することを特徴とする請求項１に記載の粘着剤組成物。
【請求項３】
基材上に、請求項１または２に記載する粘着剤組成物の硬化した粘着層を有することを特徴とする粘着シート。
【請求項４】
請求項１または２に記載する粘着剤組成物の硬化した粘着層を、偏光板と位相差板との間に設けたことを特徴とする画像表示装置。
【発明の詳細な説明】
【技術分野】
【０００１】
本発明は、アクリル系粘着剤と、主としてイソシアネート系硬化剤を含有する粘着剤組成物と、その粘着剤組成物の硬化した粘着層を基材上に形成した粘着シート及びその粘着剤組成物の硬化した粘着層を有する画像表示装置に関する。
【背景技術】
【０００２】
近年、液晶表示装置や有機エレクトロルミネッセンス（ＥＬ）表示装置などの画像表示装置が、テレビジョン、コンピューター、あるいは携帯電話などに幅広く採用されており、市場の広がりとともに、画像表示装置の更なる薄型化・低コスト化に対する要請も強くなっている。
【０００３】
画像表示装置の一例として、液晶表示装置の構成例を図３に示す。図３に示される液晶表示装置は、液晶セル側にあるガラス基材９を有し、このガラス基材９の片面側に、偏光板６と位相差フィルム５とが配置されている。そして、その偏光板６は両面側に粘着層３、７が設けられ、ガラス基材９及び位相差フィルム５が、粘着層３、７を介して偏光板６と接着した積層構造となっている。
【０００４】
このような表示装置に用いられる偏光板は、直交する偏光成分のうち一方を透過させ、他方を遮蔽する機能を有する光学部材である。この偏光板としては、特定の振動方向をもつ光のみを透過させる機能を有するものであり、ヨウ素や二色性染料などで染色した一軸延伸型のポリビニルアルコール（ＰＶＡ）系フィルムが広く用いられている。
【０００５】
また、偏光板には、実用的な強度を有すること、透明性が良好であること、モアレ模様などの光学的な不均一性が低いことなどの性能が求められる。そのため、偏光板としては、セルロース系フィルムであるトリアセチルセルロース（以下、ＴＡＣと称することがある。）フィルムが一般的に用いられている。
【０００６】
上記の位相差フィルム、偏光板の貼合用として従来用いられてきた粘着層の粘着剤は、保管環境下での位相差フィルム、偏光板の伸縮に追従するように、粘着剤を軟質なものとし、位相差フィルム、偏光板からの浮きや剥れを抑制するものであった。
しかし、粘着剤を軟質なものとすると、ディスプレイ形状に裁断する際や、裁断後の組立関連作業において、他部材や作業員の手へ粘着層の付着が生じてしまい、著しく作業性が低下するといった不具合があった。
【０００７】
このような問題に対し、例えば特許文献１は、熱又は湿熱下で長期間使用時、偏光板の収縮によって発生する応力を緩和させて、光漏れ改善に効果がある偏光板用アクリル系感圧性粘着剤組成物の発明で、ガラス転移温度などを規定して特定したアクリル粘着剤と、架橋剤の配合割合を規定している。また、特許文献２は、光学積層体の白抜けや色ムラを抑制するとともに、光学積層体におけるガラス基材と粘着剤層との間の浮き剥れなどの外観変化を生じないようにするため、アゾール基及びアルコキシ基を含有するシラン化合物と、アクリル樹脂とを含有する光学フィルム粘着剤用アクリル樹脂組成物が記載されている。
【０００８】
上記の何れの文献でも、被着体である基材と、粘着剤との浮きや剥がれに効果があっても、その光学積層体の加工及び取扱作業で、粘着剤層が接触する部位である、他の部材や作業員の手に付着することを防止できるものではなく、使用する粘着剤の改善が求められている。
【先行技術文献】
【特許文献】
【０００９】
【特許文献１】特開２００６−５２１４１８号公報
【特許文献２】特開２００６−７７２３５号公報
【発明の概要】
【発明が解決しようとする課題】
【００１０】
したがって、上記の課題を解決するために本発明の目的は、被着体である基材と、粘着層との浮きや剥がれを抑制でき、さらに粘着層により貼り合せられた積層体の加工及び取扱作業で、粘着層が接触する部位である、他の部材や作業員の手に、粘着層が分離して付着することを防止できる粘着層を構成する粘着剤組成物を提供することにある。
【課題を解決するための手段】
【００１１】
上記目的は以下の本発明によって達成される。即ち、本発明は、質量平均分子量が４０万以上９０万以下であるアクリル系粘着剤と、イソシアネート系硬化剤と、アルミニウムキレート剤と、シランカップリング剤とを含有する粘着剤組成物であって、その粘着剤組成物から形成される粘着層の２５℃での貯蔵弾性率が１．７×１０6Ｐａ以上３．０×１０6Ｐａ以下であり、かつ、２５℃での貯蔵弾性率を（ａ）、６０℃での貯蔵弾性率を（ｂ）としたときの、（ａ）／（ｂ）が１．８以上２．４以下であることを特徴とする粘着剤組成物の構成とした。
【００１２】
また、本発明は、前記アクリル系粘着剤の固形分１００質量部に対し、イソシアネート系硬化剤を固形分換算で１５質量部以上２５質量部以下、アルミニウムキレート剤を固形分換算で０．４質量部以上１．２質量部以下の配合で含有することを特徴とする粘着剤組成物の構成とした。
【００１３】
また、本発明の粘着シートは、基材上に、前記に記載する粘着剤組成物の硬化した粘着層を有することを特徴とする構成とした。また、本発明の画像表示装置は、前記に記載する粘着剤組成物の硬化した粘着層を、偏光板と位相差板との間に設けたことを特徴とする構成とした。
【発明の効果】
【００１４】
本発明の粘着剤組成物による粘着層を使用すれば、被着体である基材と、粘着層との浮きや剥がれを抑制でき、さらに粘着層により貼り合せられた積層体の加工及び取扱作業で、粘着層が接触する部位である、他の部材や作業員の手に、粘着層が分離して付着することを防止できる。
【図面の簡単な説明】
【００１５】
【図１】本発明の粘着シートの一つの実施形態を示す概略断面図である。
【図２】本発明の画像表示装置の一つの例を作製するプロセスを説明する概略図である。
【図３】液晶表示装置の一つの例を示す概略断面図である。
【発明を実施するための形態】
【００１６】
次に、発明の実施の形態について、詳述する。
図１は本発明の粘着シートの一つの実施形態を示し、その粘着シート１は、基材２の一方の面に、粘着層３を設けた構成で、粘着シート１を取扱う際に、露出して粘着層３にゴミなどが付着して接着性が低下する、あるいは粘着シート１を保管する時に粘着層３と基材２とがブロッキングすることを防止するため、粘着層３の上に剥離フィルム４（キャリアフィルム）を貼り合わせている。この剥離フィルム４を剥がして、対象物に粘着層３により貼り合せることができる。
【００１７】
また、図２は、本発明の画像表示装置の一つの例を作製するプロセスを説明する概略図であり、図２（１）で示すように、一方の面に粘着層３を設けた位相差フィルム５を用意する。但し、その粘着層３を覆うように、剥離フィルム４が積層されている。この粘着層付きの位相差フィルムから、剥離フィルム４を粘着層３から剥がす。
次に、図２（２）に示すように、上記の剥離フィルムの剥がされた粘着層付きの位相差フィルムを、一方の面に粘着層７を設けた偏光板６と、粘着層３により貼り合わせる。但し、上記の粘着層７を覆うように、剥離フィルム８が積層されている。
【００１８】
図２（２）における位相差フィルム５／粘着層３／偏光板６／粘着層７／剥離フィルム８の構成である積層体から、図２（３）に示すように、剥離フィルム８を粘着層７から剥がす。次に、剥離フィルム８の剥がされた粘着層７付きの偏光板と位相差フィルムの積層体を、ガラス基材９に粘着層７により貼り合わせる。尚、そのガラス基材９の粘着層７と接する面と反対面には、図示していないが、液晶セルなどの表示媒体が設けられ、画像表示装置として利用する。
【００１９】
上記の粘着層３を形成する際に使用される粘着剤組成物は、質量平均分子量が４０万以上９０万以下であるアクリル系粘着剤と、イソシアネート系硬化剤、アルミニウムキレート剤及びシランカップリング剤を含有するものであって、その粘着剤組成物から形成される粘着層の２５℃での貯蔵弾性率が１．７×１０6Ｐａ以上３．０×１０6Ｐａ以下であり、かつ２５℃での貯蔵弾性率を（ａ）、６０℃での貯蔵弾性率を（ｂ）としたときの（ａ）／（ｂ）が１．８以上２．４以下である。また、粘着層７は、上記の粘着層３と同様のものを使用でき、また粘着層３とは異なる粘着剤組成物で構成することができる。
【００２０】
以下、粘着剤組成物、粘着シート及び画像表示装置について、詳細に説明する。
（粘着剤組成物）
粘着剤組成物は、主剤としてのアクリル系粘着剤と、イソシアネート系硬化剤と、アルミニウムキレート剤及びシランカップリング剤を含有する。以下これの構成要素について、説明する。
【００２１】
［アクリル系粘着剤］
好ましいアクリル系粘着剤としては、アクリル酸エステルと他の単量体とを共重合させたアクリル酸エステル共重合体が挙げられる。アクリル酸エステルとしては、例えば、アクリル酸エチル、アクリル酸−ｎ−ブチル、アクリル酸−２−エチルヘキシル、アクリル酸イソオクチル、アクリル酸イソノニル、アクリル酸ヒドロキシルエチル、アクリル酸プロピレングリコール、アクリルアミド、アクリル酸グリシジル等が挙げられる。これらは、単独又は２種以上を組み合わせて用いることができる。なお、本発明では、上記アクリル酸エステルの中でも、アクリル酸−ｎ−ブチル及びアクリル酸−２−エチルヘキシルが、耐熱性、耐湿熱性、耐久性、透明性に優れる点において好ましい。他の単量体としては、例えば、アクリル酸メチル、メタクリル酸メチル、スチレン、アクリロニトリル、酢酸ビニル、アクリル酸、メタクリル酸、イタコン酸、アクリル酸ヒドロキシルエチル、メタクリル酸ヒドロキシルエチル、アクリル酸プロピレングリコール、アクリルアミド、メタクリルアミド、アクリル酸グリシジル、メタクリル酸グリシジル、メタクリル酸ジメチルアミノエチル、メタクリル酸−ｔｅｒｔ−ブチルアミノエチル、メタクリル酸−ｎ−エチルヘキシル等が挙げられる。これらは、単独又は２種以上を組み合わせて用いることができる。なお、本発明では、上記他の単量体の中でも、（メタ）アクリル酸−ｎ−ブチルが好ましい。
【００２２】
上記アクリル酸エステル共重合体（アクリル系ポリマー）は、アクリル酸エステルを主成分とする。ここで、主成分とは、共重合割合が５１質量％以上であることを意味し、６５質量％以上であることが好ましい。アクリル酸エステルとしては、例えば、アクリル酸エチル、アクリル酸ｎ−ブチル、アクリル酸２−エチルヘキシル、アクリル酸イソオクチル、アクリル酸イソノニル、アクリル酸ヒドロキシルエチル、アクリル酸プロピレングリコール、アクリルアミド、アクリル酸グリシジル等が挙げられる。これらは、単独又は２種以上を組み合わせて用いることができる。上記アクリル酸エステルの中でも、アクリル酸２−エチルヘキシル、アクリル酸ｎ−ブチル、アクリル酸２−ヒドロキシエチルが、耐久性、透明性、塗工適性等に優れ、また、低コストである点において好ましい。
【００２３】
アクリル酸エステルと共重合可能なカルボキシル基含有モノマーとしては、（メタ）アクリル酸、（メタ）アクリル酸β−カルボキシエチル、（メタ）アクリル酸カルボキシペンチル、イタコン酸、クロトン酸、マレイン酸、フマル酸などが挙げられ、２種以上を併用してもよい。
【００２４】
粘着剤組成物中の上記カルボキシル基含有モノマーの含有量は、アクリル酸エステルが主成分であれば、特に限定されず、所望の粘着強度を示すように、適宜、設定することができるが、耐久性、粘着性、光学特性等の観点から、当該組成物に含まれる上記アクリル酸エステルの総量に対し、０．１質量部以上２０質量部以下であることが好ましい。なお、上記共重合比は、核磁気共鳴装置（ＮＭＲ）により測定することができる。
【００２５】
アクリル酸エステルと共重合可能な水酸基含有モノマーは、その構造中に、共重合可能な重合性基と、水酸基とを有していれば、特に限定されず、例えば、アクリル酸２−ヒドロキシエチル、アクリル酸２−ヒドロキシプロピル、アクリル酸２−ヒドロキシブチル、アクリル酸３−クロロ−２−ヒドロキシプロピル、アクリル酸ポリエチレングリコール等が挙げられる。
【００２６】
粘着剤組成物中の上記水酸基含有モノマーの含有量は、アクリル酸エステルが主成分であれば、特に限定されず、所望の粘着強度を示すように、適宜、設定することができるが、耐久性、粘着性、光学特性等の観点から、当該組成物に含まれる上記アクリル酸エステルの総量に対し、０．１質量部以上２０質量部以下であることが好ましい。なお、上記共重合比は、核磁気共鳴装置（ＮＭＲ）により測定することができる。
【００２７】
また、上記アクリル系ポリマーの質量平均分子量（Ｍｗ）は、特に限定されないが、耐久性の観点から、好ましくは４０万〜９０万の範囲内である。質量平均分子量が４０万未満であると、粘着層が軟らかくなり、ＴＡＣ等に代表される基材の収縮量には十分追従するが、高温多湿の長期条件下で繰り返される内部応力に耐えることができず、質量平均分子量が９０万を超えると粘着層が硬くなり、ＴＡＣ等に代表される基材の収縮量と、粘着層の変化量の差が大きくなるため収縮応力が生じ、いずれの場合もＴＡＣ等に代表される基材の収縮応力を適度に緩和することができないので好ましくない。なお、質量平均分子量は、ゲル浸透クロマトグラフィー（ＧＰＣ）により測定した際の、ポリスチレン換算の値である。
【００２８】
なお、上記アクリル系ポリマーの市販品としては、例えば、ＳＫダイン２９７１（綜研化学社製）、ＳＫダイン２９７５（綜研化学社製）、ＳＫダイン１８１１Ｌ（綜研化学社製）、ＳＫダイン２９５０（綜研化学社製）、ＳＫダイン２０９４（綜研化学社製）、オリバインＥＧ−６５４（トーヨーケム社製）等を好適に用いることができる。
【００２９】
［イソシアネート系硬化剤］
ＴＡＣ等に代表される基材への密着性が良好であるイソシアネート系硬化剤を使用する。イソシアネート系硬化剤としては、例えば、ポリイソシアネート化合物、ポリイソシアネート化合物の３量体、ポリイソシアネート化合物とポリオール化合物とを反応させて得られるイソシアネート基を末端に有するウレタンプレポリマー、該ウレタンプレポリマーの３量体等が挙げられる。ポリイソシアネート化合物としては、例えば、２，４−トリレンジイソシアネート、２，５−トリレンジイソシアネート、１，３−キシリレンジイソシアネート、１，４−キシリレンジイソシアネート、ジフェニルメタン−４，４′−ジイソシアネート、３−メチルジフェニルメタンジイソシアネート、ヘキサメチレンジイソシアネート、イソホロンジイソシアネート、ジシクロヘキシルメタン−４，４′−ジイソシアネート、ジシクロヘキシルメタン−２，４′−ジイソシアネート、リジンイソシアネート等が挙げられる。これらは、単独又は２種以上を組み合わせて用いることができる。本発明においては、粘着層に適度な柔軟性を付与でき、かつ粘着剤組成物の硬化した粘着層が接触した部位に、分離して付着することを防止できる点で、トリレンジイソシアネート系硬化剤を用いることが好ましい。
【００３０】
上記イソシアネート系硬化剤の含有量は、アクリル系粘着剤の固形分１００質量部に対して固形分換算で１５質量部以上２５質量部以下であることが好ましく、１５質量部以上２０質量部以下であることがより好ましい。配合量が１５質量部よりも少ないと、高温での貯蔵弾性率が低下するため（特に高温下で）、十分な応力緩和性が発現されにくく、耐久性が得られない場合があり、また粘着層の接触する部位に、粘着層が分離して付着しやすくなる点で好ましくない。一方で、含有量が２５質量部よりも多いと、貯蔵弾性率が高くなり、高温でのＴＡＣ等に代表される基材の収縮に追従しにくくなる上に、粘着力が低下するため、浮きや剥れが発生しやすくなる場合がある点で好ましくない。
【００３１】
アクリル系粘着剤の固形分１００質量部に対して、イソシアネート系硬化剤を固形分換算で１５質量部以上２５質量部以下の配合で添加すれば、適度な弾性率を有する粘着層を形成することができ、ＴＡＣ等に代表される基材の収縮応力を緩和して、高温多湿下であっても、ＴＡＣ等に代表される基材を用いた粘着シートがガラス基材等から浮くことを防止できる。さらに、粘着層の接触する部位である、他の部材や作業員の手に、粘着層が分離して付着することを防止できる。
【００３２】
［アルミニウムキレート剤］
アルミニウムキレート剤は、金属イオンのアルミニウムイオンに２座以上、配位したキレート化合物であり、アルミニウムとアセチルアセトン、アセト酢酸エチルとの配位化合物などが挙げられる。このアルミニウムキレート剤は、アクリル系粘着剤の固形分１００質量部に対し、固形分換算で０．４質量部以上１．２質量部以下の配合で含有することが好ましく、０．４質量部以上１．０質量部以下であることがより好ましい。配合量が０．４質量部よりも少ないと、高温での弾性率が低下するため十分な応力緩和性が発現されにくく、耐久性が得られない場合があり、また粘着層の接触する部位に、粘着層が分離して付着しやすくなる点で好ましくない。一方で、含有量が１．２質量部よりも多いと、弾性率が高くなり、高温でのＴＡＣ等に代表される基材の収縮に追従しにくくなる上に、粘着力が低下するため、浮きや剥れが発生しやすくなる場合がある点で好ましくない。
【００３３】
［シランカップリング剤］
シランカップリング剤としては、γ−アミノプロピルトリエトキシシラン、γ−アミノプロピルトリメトキシシラン、γ−フェニルアミノフロピルトリメトキシシラン等のアミノ系シランカップリング剤；ウレイドプロピルトリエトキシシラン等のウレイド系シランカップリング剤；ビニルエトキシシラン、ビニルメトキシシラン、ビニルトリス（β−メトキシエトキシ）シラン等のビニル系シランカップリング剤；γ−メタクリロキシプロピルトリメトキシシラン、γ−メタクリロキシプロピルメチルジメトキシシラン等のメタクリレート系シランカップリング剤；γ−グリシドキシプロピルトリメトキシシラン、等のエポキシ系シランカップリング剤；γ−イソシアネートプロピルトリエトキシシラン等のイソシアネート系シランカップリング剤；ポリエトキシジメチルシロキサン、ポリエトキシジメチルシロキサン等のポリマー型シランカップリング剤；Ｎ−（Ｎ−ベンジル−β−アミノエチル）−γ−アミノプロピルトリメトキシシラン塩酸塩等のカチオン型シランカップリング剤等が挙げられる。
【００３４】
このシランカップリング剤は、アクリル系粘着剤の固形分１００質量部に対し、固形分換算で０．０５質量部以上０．５質量部以下の配合で含有することが好ましい。このシランカップリング剤の配合量が０．０５質量部よりも少ないと、ＴＡＣ等に代表される基材との接着性が低下し、浮きや剥れが発生しやすくなる場合がある点で好ましくない。また一方で、含有量が０．５質量部よりも多いと、高温でのＴＡＣ等に代表される基材の収縮に追従しにくくなる場合があり、好ましくない。
【００３５】
上記の質量平均分子量が４０万以上９０万以下であるアクリル系粘着剤と、イソシアネート系硬化剤、アルミニウムキレート剤及びシランカップリング剤を含有する粘着剤組成物において、その粘着剤組成物から形成される粘着層の２５℃での貯蔵弾性率が１．７×１０6Ｐａ以上３．０×１０6Ｐａ以下であり、かつ２５℃での貯蔵弾性率を（ａ）、６０℃での貯蔵弾性率を（ｂ）としたときの（ａ）／（ｂ）が１．８以上２．４以下の関係を満足する。
【００３６】
本発明での貯蔵弾性率は、ＴＡインスツルメント・ジャパン社製の粘弾性試験機「ＲＤＡ−ＩＩＩ」を用いて、ＪＩＳ  Ｋ７２４４−１に準拠した動的粘弾性測定法（アタッチメントモード：圧縮モード，周波数：１Ｈｚ，温度：−５０〜１５０度、昇温速度：５度／分）にて測定した数値である。２５℃での貯蔵弾性率が１．７×１０6Ｐａよりも小さいと、粘着剤の凝集力が不足し、十分な応力緩和性が発現されにくく、耐久性が得られない場合があり、また粘着層の接触する部位に、粘着層が分離して付着しやすくなる。また、２５℃での貯蔵弾性率が３．０×１０6Ｐａよりも大きくなると、ＴＡＣ等に代表される基材の収縮に追従しにくくなる上に、粘着力が低下するため、浮きや剥れが発生しやすくなる。
【００３７】
また、粘着剤組成物から形成される粘着層の２５℃での貯蔵弾性率を（ａ）、６０℃での貯蔵弾性率を（ｂ）としたときの（ａ）／（ｂ）が１．８以上２．４以下である。上記の貯蔵弾性率の比である（ａ）／（ｂ）が１．８未満であると、粘着層のべたつきが比較的強くなり、粘着層の接触する部位に、粘着層が分離して付着しやすくなる。また、（ａ）／（ｂ）が２．４より大きいと、常温に比べ高温での粘着層の硬度の差が大きくなり、また高温でのＴＡＣ等に代表される基材の収縮に追従しにくくなる上に、粘着力が低下するため、浮きや剥れが発生しやすくなる。
【００３８】
（粘着層）
上記の粘着剤組成物を基材上に、印刷などの方法で設け、硬化させて粘着層３を形成し、その粘着層が形成された面に、剥離フィルムをラミネートする。あるいは、上記の粘着剤組成物を剥離フィルム上に、印刷などの方法で設け、硬化させて粘着層を形成し、その粘着層が形成された面に、基材をラミネートする。その粘着層の厚みは、乾燥状態で、通常、５μｍ以上１００μｍ以下であるが、好ましくは１０μｍ以上５０μｍ以下である。厚みが５μｍ未満であると、ＴＡＣ等に代表される基材の収縮に粘着層の大部分が追従してしまい、基材の収縮応力を緩和することができない。１００μｍを超えると、応力緩和特性について問題はないが、光線透過率等の光学特性に悪影響を及ぼす場合があり好ましくない。
【００３９】
（基材）
粘着シートの基材２としては、例えば、ポリエステル、ポリエチレン、ポリプロピレン、セロハン、シクロオレフィン、塩化ビニル、塩化ビニリデン、ポリスチレン、ポリビニルアルコール、エチレン／ビニルアルコール共重合体、ナイロン、ポリイミド、トリアセチルセルロース、ポリエチレンテレフタレート（ＰＥＴ）、ポリカーボネート等の通常使用されるプラスチックを使用することができる。その中でも透明性等の面でトリアセチルセルロースが好ましい。
【００４０】
基材の厚みは特に限定されず、用途に応じて適宜選択することができる。通常５０μｍ以上１５０μｍ以下であるが、好ましくは５０μｍ以上１００μｍ以下である。上記範囲より薄いと、機械的強度が不十分であり、また湿熱条件下における反りによって破断を生じる場合があり、上記範囲より厚いと、性能が過剰となり、コスト高になる場合がある。
【００４１】
粘着シートの粘着層と貼り合せる剥離フィルムは限定するものではなく、従来から使用されているものが用いられる。また、図２で示した粘着層７は、偏光板とガラス基材との間に設けられ、粘着層７の材質、厚さは限定するものではない。但し、上記で説明した粘着剤組成物を用いて、粘着層３と同様に形成することが、被着体と粘着層との浮きや剥がれを抑制でき、また粘着層により貼合された積層体の加工及び取扱で、粘着層が接触部位である、他の部材や作業員の手に、粘着層が分離し付着することを防止できるので、好ましい。
【００４２】
（画像表示装置）
本発明の画像表示装置は、偏光板と位相差板との間に、上記粘着剤組成物の硬化した粘着層を有する構成であり、例えば図３に示すように、液晶セル側と反対面のガラス基材９表面に粘着層７、偏光板６、粘着層３、位相差フィルム５を順に積層した構成の液晶表示装置とすることができる。画像表示装置としては、上記の液晶セルを含む液晶表示装置に限らず、有機エレクトロルミネッセンス（以下「有機ＥＬ」という）表示装置、タッチパネル等が挙げられ、本発明の粘着剤組成物による粘着層と、偏光板を使用するものであれば、画像表示装置の種類の限定はない。また上記の液晶セルについても、例えばＴＮ型やＳＴＮ型、π型などの任意なタイプのものを使用できる。
【００４３】
上記のガラス基材としては、一般に液晶セル用として使用されているものであれば、いずれも使用することができる。例えば、ソーダライムガラス、マイクロシートガラス、無アルカリガラス、バイコールガラス、石英ガラス等が挙げられる。
粘着シートを構成する基材としては、上記に示したプラスチック基材が挙げられるが、そのプラスチック基材に光学機能を付与した偏光板、位相差フィルム等が特に好ましい。
【実施例】
【００４４】
次に実施例を挙げて、本発明を更に具体的に説明する。以下、特に断りのない限り、部又は％は質量基準である。
（実施例１）
アクリル系粘着剤（商品名「ＥＧ６５４」、質量平均分子量：５９万、固形分：３１．４％、ＴＯＹＯＣＨＥＭ（社）製）３１８．４７部（固形分換算で１００部に相当）と、トリレンジイソシアネート系硬化剤（商品名「ＢＸＸ６４６０」、ＴＯＹＯＣＨＥＭ（社）製）３９．１７部と、アルミニウムキレート剤（商品名「ＢＸＸ４８０５」、ＴＯＹＯＣＨＥＭ（社）製）９．８７部、シランカップリング剤（製品名「ＢＸＸ６３４２」、ＴＯＹＯＣＨＥＭ（社）製）０．２５部、シランカップリング剤（製品名「ＢＸＸ６４４９」、ＴＯＹＯＣＨＥＭ（社）製）０．２０部、アルミニウムキレート剤（商品名「アルミレートＡ（Ｗ）」、川研ファインケミカル（株）製）０．５０部、粘度調整用の希釈溶剤として酢酸エチル（ＤＩＣグラフィクス製）１０部を配合して、粘着剤組成物を得た。
【００４５】
次に、上記の粘着剤組成物を乾燥して厚さが２５μｍになるように、シリコーン剥離処理した厚み３８μｍのＰＥＴ製キャリアフィルム（剥離フィルム）（製品名「ＰＯＬ３８１０３１」：リンテック（社）製）に、アプリケーターにて塗布し、１００℃で２分乾燥を行ない、粘着層を形成した。上記粘着層を位相差フィルムに貼り合わせ、転写を行ない、粘着層付き位相差フィルムを得た。（図２（１）参照）
【００４６】
（実施例２）
上記の実施例１の粘着剤組成物で使用したアクリル系粘着剤、イソシアネート系硬化剤、アルミニウムキレート剤及びシランカップリング剤を、下記表１に示す配合量に変更した以外は、実施例１と同様にして、粘着剤組成物を作製した。また、実施例１の粘着層付き位相差フィルムを作製した条件と同様にして、すなわち粘着層を構成する粘着剤組成物の条件が異なるだけで、粘着層の厚さなどを合わせて、実施例２の粘着層付き位相差フィルムを作製した。
【００４７】
（実施例３）
上記の実施例１の粘着剤組成物で使用したアクリル系粘着剤、イソシアネート系硬化剤、アルミニウムキレート剤及びシランカップリング剤を、下記表１に示す配合量に変更した以外は、実施例１と同様にして、粘着剤組成物を作製した。また、実施例１の粘着層付き位相差フィルムを作製した条件と同様にして、すなわち粘着層を構成する粘着剤組成物の条件が異なるだけで、粘着層の厚さなどを合わせて、実施例３の粘着層付き位相差フィルムを作製した。
【００４８】
（比較例１〜８）
上記の実施例１の粘着剤組成物で使用したアクリル系粘着剤、イソシアネート系硬化剤、アルミニウムキレート剤及びシランカップリング剤を、下記表１に示す配合量に変更した以外は、実施例１と同様にして、比較例１〜８の粘着剤組成物を作製した。また、実施例１の粘着層付き位相差フィルムを作製した条件と同様にして、すなわち粘着層を構成する粘着剤組成物の条件が異なるだけで、粘着層の厚さなどを合わせて、比較例１〜８の粘着層付き位相差フィルムを作製した。
【００４９】
【表１】
2014084386.tif 000003
【００５０】
上記の実施例及び比較例で作製した粘着剤組成物と、粘着層付き位相差フィルムを用いて、以下に示す条件で、貯蔵弾性率の測定、浮き評価、べたつき評価を行なった。
（貯蔵弾性率の測定）
ＴＡインスツルメント・ジャパン社製の粘弾性試験機「ＲＤＡ−ＩＩＩ」を用いて、ＪＩＳ  Ｋ７２４４−１に準拠した動的粘弾性測定法（アタッチメントモード：圧縮モード，周波数：１Ｈｚ，温度：−５０〜１５０度、昇温速度：５度／分）にて測定し、表２において、２５℃での貯蔵弾性率（ａ）、６０℃での貯蔵弾性率（ｂ）を示し、またそれらの貯蔵弾性率の比である（ａ）／（ｂ）を示した。尚、参考に上記の貯蔵弾性率と、それに対応する損失弾性率との割合を示す損失正接を、２５℃及び６０℃でのデータも表２に示した。
【００５１】
（浮き評価）
粘着層付き位相差フィルムからＰＥＴ製キャリアフィルムを剥がし、粘着層付き偏光板（品名ＨＬＣ２−５６１８Ｓ：サンリッツ製）の粘着層が形成されていない面にゴムロールを用いてラミネートした。位相差フィルムがラミネートされた粘着層付き偏光板の粘着層が形成されている面を、０．７ｍｍ厚のガラス基材（ゴリラガラス：コーニング製）にゴムロールを用いて貼合し、貼合後にオートクレーブ装置にて０．５ＭＰａ、５０℃、３０分の条件で熱処理を行ない、評価用サンプルを得た。（図２（３）の下図参照）その評価用サンプルを温度６０℃、湿度９０％Ｒｈのオーブンへ投入し、１時間放置する。１時間放置後に評価用サンプルを取出し、位相差フィルムと偏光板との間の粘着層３、つまり上記作製した粘着剤組成物の硬化した粘着層で、浮きや剥れの発生状況を目視にて確認した。その確認は、以下の評価基準で行なった。
【００５２】
＜評価基準＞
○・・・浮きや剥がれが生じなかった。
×・・・浮きや剥がれが認められた。
【００５３】
（べたつき評価）
粘着層付き位相差フィルムからＰＥＴ製キャリアフィルムを剥がし、粘着層付き偏光板（品名ＨＬＣ２−５６１８Ｓ：サンリッツ製）の粘着層が形成されていない面にゴムロールを用いてラミネートし、オートクレーブ装置にて０．５ＭＰａ、５０℃、３０分の条件で熱処理を行い、評価用サンプルロールを得た。評価用サンプルロールをカッター刃にて、２０ｍ／分の速度で２１０ｍｍ×３００ｍｍの寸法となるように切断し、１００枚を重ねた状態とし、評価用サンプルを得た。評価用サンプルの端部に、ゴム手袋を付着させ、３００ｍｍ／分の速度で剥がした際に粘着層がゴム手袋に付着しているか否かを目視にて評価した。ゴム手袋に粘着層が付着していなければ○、粘着層が付着している場合は×とした。
【００５４】
上記の貯蔵弾性率等のデータ、浮き評価及びべたつき評価の結果を表２に示す。
【表２】
2014084386.tif 000004
【００５５】
上記の通り、実施例１〜３の粘着剤組成物では、質量平均分子量が４０万以上９０万以下であるアクリル系粘着剤と、イソシアネート系硬化剤、アルミニウムキレート剤及びシランカップリング剤を含有するものであって、その粘着剤組成物から形成される粘着層の２５℃での貯蔵弾性率が１．７×１０6Ｐａ以上３．０×１０6Ｐａ以下であり、かつ２５℃での貯蔵弾性率を（ａ）、６０℃での貯蔵弾性率を（ｂ）としたときの（ａ）／（ｂ）が１．８以上２．４以下であった。これにより、位相差フィルム及び偏光板と、粘着層との浮きや剥がれを抑制でき、粘着層の接触する部位である、他の部材や作業員の手に、粘着層が分離して付着することを防止できた。
【００５６】
比較例の粘着剤組成物では、比較例７以外の比較例の粘着剤組成物は２５℃での貯蔵弾性率が１．７×１０6Ｐａ以上３．０×１０6Ｐａ以下の条件を満足していないため、位相差フィルム及び偏光板と、粘着層との浮きや剥がれが生じた。また比較例７の粘着剤組成物は、２５℃での貯蔵弾性率を（ａ）、６０℃での貯蔵弾性率を（ｂ）としたときの（ａ）／（ｂ）が１．８以上２．４以下を満足するものではないため、位相差フィルム及び偏光板と、粘着層との浮きや剥がれが生じた。
比較例１では、粘着層のべたつき評価で、ゴム手袋に粘着層が付着し、不良の結果であった。これは、貯蔵弾性率（２５℃）が低すぎて、粘着剤の凝集力が不足したものと判断できる。
【符号の説明】
【００５７】
１      粘着シート
２      基材
３      粘着層
４      剥離フィルム
５      位相差フィルム
６      偏光板
７      粘着層
８      剥離フィルム
９      ガラス基材
【図１】
2014084386.tif 000005
【図２】
2014084386.tif 000006
【図３】
2014084386.tif 000007